(57)【要約】      （修正有）【課題】タービン部品における、増大した応力領域のための改質プロセスおよび改質タービン部品を提供する。【解決手段】改質プロセスは、物品に領域を設置すること１２０、機械加工領域を形成するために機械加工により領域を除去すること１３０、機械加工領域内に改質材料を挿入すること１４０、物品に改質材料を固定すること１５０、物品の形状にぴったり重なるように改質材料を機械加工すること１６０、物品の少なくとも一部にわたってコーティングを塗布すること１８０を含む。他の改質プロセスは、翼の吸引側前縁先端のシュラウド隅肉の下に領域を設置すること、孔を形成するために機械加工により領域を除去すること、孔内に改善された材料特性を有する改質材料を挿入すること、所定の位置に改質材料を固定すること、新しい隅肉の輪郭を形成するために改質材料および翼を機械加工すること、翼の少なくとも一部にわたってコーティングを塗布することを含む。【選択図】図１
2015055248.tif 000002
【特許請求の範囲】
【請求項１】
物品（１０１）に領域（１０５）を設置すること（１２０）と、
機械加工領域（１１５）を形成するために、機械加工することによって前記領域（１０５）を除去すること（１３０）と、
前記機械加工領域（１１５）内に改質材料（１２４）を挿入すること（１４０）と、
前記物品（１０１）に前記改質材料（１２４）を固定すること（１５０）と、
前記物品（１０１）の形状とぴったり重なるように前記改質材料（１２４）を機械加工すること（１６０）と、
前記物品（１０１）の少なくとも一部にわたってコーティング（１０８）を塗布すること（１８０）と、を含む改質プロセス（１００）。
【請求項２】
前記領域（１０５）を設置すること（１２０）の前に、まず前記コーティング（１０８）を除去すること（１３０）を含む、請求項１に記載の改質プロセス（１００）。
【請求項３】
前記改質材料（１２４）は、栓（１２５）である、請求項１に記載の改質プロセス（１００）。
【請求項４】
除去された材料の形状と合う形状を有するように、前記栓（１２５）を機械加工すること（１６０）をさらに含む、請求項３に記載の改質プロセス（１００）。
【請求項５】
ろう付け、溶接、摩擦溶接、レーザー蒸着、レーザー溶接、および層ごとの蒸着からなる群から選択される方法によって前記改質材料（１２４）を固定すること（１５０）を含む、請求項１に記載の改質プロセス（１００）。
【請求項６】
前記領域（１０５）の周囲からの不良材料を機械加工することを含む、請求項１に記載の改質プロセス（１００）。
【請求項７】
成形管電解加工（ＳＴＥＭ）装置で穿つことによってタービン部品に冷却孔を復元すること（１９０）を含む、請求項１に記載の改質プロセス（１００）。
【請求項８】
前記成形管電解加工装置は、放電加工すること（ＥＤＭ）をさらに含む、請求項７に記載の改質プロセス（１００）。
【請求項９】
機械加工された複数の前記領域（１０５）を形成するために、機械加工することにより複数の前記領域（１０５）を除去することをさらに含む、請求項１に記載の改質プロセス（１００）。
【請求項１０】
前記領域（１０５）は、増大した応力領域である、請求項１に記載の改質プロセス（１００）。
【請求項１１】
前記物品（１０１）は、タービン部品である、請求項１に記載の改質プロセス（１００）。
【請求項１２】
前記タービン部品は、バケット（１０２）、シュラウド（１０３）、ノズル、および高温ガス経路部品からなる群から選択される、請求項１１に記載の改質プロセス（１００）。
【請求項１３】
翼の吸引側前縁先端のシュラウド（１０３）隅肉（１０６）の下に領域（１０５）を設置すること（１２０）と、
前記翼内に孔を形成するために、機械加工により前記領域（１０５）を除去すること（１３０）と、
元の基礎材料（１０９）と比べて改善された材料特性を有する改質材料（１２４）を、前記孔内に挿入すること（１４０）と、
所定の位置に前記改質材料（１２４）を固定すること（１５０）と、
前記隅肉（１０６）の新しい輪郭を形成するために前記改質材料（１２４）および前記翼を機械加工すること（１６０）と、
前記翼の少なくとも一部にわたってコーティング（１０８）を塗布すること（１８０）と、を含む改質プロセス（１００）。
【請求項１４】
前記領域（１０５）は、増大した応力領域である、請求項１３に記載の改質プロセス（１００）。
【請求項１５】
前記隅肉（１０６）の新しい輪郭を形成することは、前記翼の応力耐性を増大させるように前記隅肉（１０６）の半径を増大させることを含む、請求項１３に記載の改質プロセス（１００）。
【請求項１６】
前記改質材料（１２４）は、栓（１２５）である、請求項１３に記載の改質プロセス（１００）。
【請求項１７】
タービン部品と、
増大した応力を受ける元の基礎材料（１０９）によって占められる前の位置で、前記タービン部品内に固定されている改質材料（１２４）と、を備えている改質物品であって、
前記改質材料（１２４）が、前記元の基礎材料（１０９）と比べて改善された材料特性を有し、改善された前記材料特性は、前記タービン部品の応力耐性を増大させる、改質物品。
【請求項１８】
前記改質材料（１２４）は、栓（１２５）である、請求項１７に記載の改質物品。
【請求項１９】
前記タービン部品は、再形成される、請求項１７に記載の改質物品。
【請求項２０】
前記タービン部品の再形成は、前記タービン部品の応力耐性を増大させる、請求項１９に記載の改質物品。
【発明の詳細な説明】
【技術分野】
【０００１】
本発明は、改質プロセスおよび改質物品に関する。より具体的には、本発明は、タービン部品における増大した応力領域のための改質プロセスおよび改質タービン部品に関する。
【背景技術】
【０００２】
翼のようなタービン部品は、動作中に極度の応力を経験する。これらの応力の一部は、タービン部品の特定領域に集中され得る、増大した圧力および温度を含む。１つの特定領域は、翼の吸引側前縁先端のシュラウド隅肉（ｓｕｃｔｉｏｎ  ｓｉｄｅ  ｌｅａｄｉｎｇ  ｅｄｇｅ  ｔｉｐ  ｓｈｒｏｕｄ  ｆｉｌｌｅｔ）の下にあり、そこでは増大した応力がクリープ破断または亀裂を引き起こす可能性がある。
【０００３】
この種の応力は、高価な翼の早期の除去、廃棄および交換を引き起こし得る。このことは、翼の期待稼働寿命を減少させ、システムのメンテナンスコストおよび運用コストを増大させる。
【０００４】
１つの改質方法は、増大した応力領域にわたる溶接肉盛り（ｗｅｌｄ  ｂｕｉｌｄ  ｕｐｓ）、続いて機械加工を含む。溶接肉盛りは、材料特性を低下させ、羽根の溶接界面でかつ溶接金属中における応力付加領域の危険を増大させる。さらに、現在の改質プロセスは、使用可能な改質物品を提供するほど十分には、翼の増大した応力領域の材料特性を増大させない。
【先行技術文献】
【特許文献】
【０００５】
【特許文献１】米国特許出願公開第２０１２／０２２２３０６号明細書
【発明の概要】
【０００６】
増大した応力領域および増大した材料特性を除去するための改質プロセス、ならびに１つ以上の上記欠点に悩まされない改質物品が、当分野で望まれているであろう。
【０００７】
例示的な実施形態では、改質プロセスは、物品に領域を設置することと、機械加工領域を形成するために機械加工により前記領域を除去することと、前記機械加工領域内に改質材料を挿入することと、前記物品に前記改質材料を固定することと、前記物品の形状とぴったり重なるように前記改質材料を機械加工することと、前記物品の少なくとも一部にわたってコーティングを塗布することと、を含む。
【０００８】
別の例示的実施形態では、改質プロセスは、翼の吸引側前縁先端のシュラウド隅肉の下に領域を設置することと、翼に孔を形成するために機械加工により前記領域を除去することと、元の基礎材料と比べて改善された材料特性を有する改質材料を前記孔内に挿入することと、所定の位置に前記改質材料を固定することと、前記隅肉の新しい輪郭を形成するために前記改質材料および前記翼を機械加工することと、前記翼の少なくとも一部にわたってコーティングを塗布することと、を含む。
【０００９】
別の例示的な実施形態において、改質物品は、タービン部品と、増大した応力を受ける元の基礎材料によって占められる前の位置に前記タービン部品内で固定されている改質材料と、を備えている。前記改質材料は、前記元の基礎材料と比べて改善された材料特性を有し、前記改善された材料特性は、前記タービン部品の応力耐性を増大させる。
【００１０】
本発明の他の特徴および利点は、例として本発明の原理を例示する添付の図面と併せて、以下の好ましい実施形態のより詳細な説明から、明らかにされるだろう。
【図面の簡単な説明】
【００１１】
【図１】本開示の実施形態に係る改質プロセスのフローチャートである。
【図２】本発明の実施形態に係るタービン羽根の増大した応力領域の斜視側面図である。
【図３】本開示の実施形態に係るタービン羽根の機械加工領域の側面斜視図である。
【図４】本開示の実施形態に係るタービン羽根の機械加工領域における改質材料の斜視図である。
【図５】本開示の実施形態に係る改質タービン羽根の斜視図である。
【発明を実施するための形態】
【００１２】
可能な限り、同じ参照番号は、同じ部品を表すように図面全体にわたって使用されるだろう。
【００１３】
典型的な改質プロセスおよび改質物品が提供されている。本開示の実施形態は、本明細書に開示されている１つ以上の特徴を用いることのないプロセスおよび物品と比べて、タービン部品の稼働寿命を増大させ、タービン部品の修理の効率を増大させ、タービン部品の廃棄物を減少させ、改質中の応力を減少させ、改質物品の材料特性を改善させ、タービン部品の応力耐性を増大させ、クリープ破断応力またはそれらの組み合わせを減少させるかまたは取り除く。
【００１４】
図１から図５を参照して、一実施形態では、改質プロセス１００は、物品１０１の領域１０５を除去し、物品１０１の稼働寿命を増大させるように領域１０５を改質材料１２４に置き換える。物品１０１は、任意の適切な物品であり、例えばタービン部品であるが、これに限らない。改質プロセス１００は、物品１０１からコーティング１０８を除去すること（ステップ１１０）、物品１０１に領域１０５を設置すること（ステップ１２０）、機械加工領域１１５を形成しながら、機械加工により領域１０５を除去すること（ステップ１３０）、機械加工領域１１５に改質材料１２４を挿入すること（ステップ１４０）、物品１０１内で改質材料１２４を固定すること（ステップ１５０）、物品１０１の現在の形状とぴったり重なるように改質材料１２４を機械加工すること（ステップ１６０）、改質部分を検査すること（ステップ１７０）、および改質部分にわたってコーティング１０８を再塗布すること（ステップ１８０）を含む。別の実施形態では、改質プロセス１００は、内部冷却孔を穿つこと（ステップ１９０）を含む。
【００１５】
物品１０１は、任意の適切な物品であってもよく、例えば、タービン部品、（ゼネラルエレクトリック社の７ＦＡまたはＳ２Ｂとして識別されるタービン翼のような）翼、バケット１０２、シュラウド１０３、ノズル、高温ガス経路部品、またはそれらの組み合わせであるが、これらに限らない。領域１０５は、様々な増大した応力を受ける物品１０１の任意の部分であってもよく、様々な応力は、応力破断、増大した温度、交番応力、疲労、および／または圧力を含むが、これらに限らない。一実施形態では、領域１０５は、穴、亀裂、腐食、またはそれらの組み合わせのような不良材料の部分を含む。別の実施形態では、不良材料は、多数の供給源のいずれ１つから形成されてもよく、改質プロセス１００は、任意の適切な検査の手段を介して、領域１０５の設置（ステップ１２０）の後の不良材料の除去（ステップ１３０）を対象としている。検査の適切な手段は、目視検査、（鉄合金の場合）磁粉探傷検査、渦電流、アコースティックエミッション、パルスレーザー、赤外線、超音波、Ｘ線撮影、蛍光浸透探傷検査（ＦＰＩ）、またはそれらの組み合わせを含むが、これらに限らない。
【００１６】
一実施形態では、コーティング１０８は、領域１０５を設置すること（ステップ１２０）の前に、物品１０１の基礎材料１０９から除去される（ステップ１１０）。しかし、利用される検査技術に応じて、領域１０５は、コーティング１０８の除去の前に設置されてもよく、そのため、これらのステップの順序は交換可能であってもよい。コーティング１０８は、基礎材料１０９を露出させることができる任意の適切な方法によって、除去される（ステップ１１０）。コーティング１０８を除去する（ステップ１１０）適切な方法は、水噴射プロセス、化学的剥離、機械的剥離、またはそれらの組み合わせを含むが、これらに限らない。一実施形態では、領域１０５は、コーティング１０８を除去すること（ステップ１１０）なしに、設置され（ステップ１２０）、その後に、機械加工によって領域１０５を除去すること（ステップ１３０）もまた、コーティング１０８を除去し、別個のステップの必要性を取り除いている。
【００１７】
機械加工により領域１０５を除去すること（ステップ１３０）は、任意の適切な形状を有する機械加工領域１１５を形成し、機械加工領域１１５の大きさは、領域１０５の大きさに依存している。機械加工領域１１５の適切な形状は、物品１０１を通って部分的に伸びること、物品１０１を通って全体的に伸びること、穴、円柱、円錐、楕円、球の一部、溝、またはそれらの組み合わせを含むが、これらに限らない。一実施形態では、領域１０５を除去すること（ステップ１３０）は、従来の機械加工または従来にない機械加工を含んでおり、従来にない機械加工は、例えば、熱エネルギー機械加工、化学エネルギー機械加工、レーザー機械加工、電気エネルギー機械加工（すなわち、放電加工（ＥＤＭ））、またはそれらの組み合わせであるが、これらに限らない。領域１０５を除去する（ステップ１３０）とき、機械加工方法は、好ましくは、領域１０５を取り囲むあらゆる不良材料を除去する。一実施形態では、複数の領域１０５は、機械加工により除去され（ステップ１３０）、複数の機械加工領域１１５を形成する。
【００１８】
機械加工により領域１０５を除去する（ステップ１３０）際、改質材料１２４は、任意の適切な方法によって機械加工領域１１５内に挿入される（ステップ１４０）。この任意の適切な方法は、例えば、レーザー蒸着、層ごとの蒸着（ｌａｙｅｒ  ｂｙ  ｌａｙｅｒ  ｄｅｐｏｓｉｔｉｏｎ）、機械加工領域１１５内での改質材料１２４の物理的な配置、またはそれらの組み合わせであるが、これらに限らない。改質材料１２４は、任意の適切な構造を有している。任意の適切な構造は、物品１０１の基礎材料１０９と同じ構造、基礎材料１０９と略同一構造、基礎材料１０９よりも優れた材料特性を有する構造、またはそれらの組み合わせであってもよいが、これらに限らない。本明細書で使用される優れた材料特性は、増大した材料強度、応力に耐えるための増大した能力、歪みに耐えるための増大した能力、不良材料の形成の発生の減少、またはそれらの組み合わせを、意味する。改質材料１２４のための適切な置換材料を選択するために、基礎材料１０９を備えている材料を特定する必要がある。
【００１９】
例えば、一実施形態では、改質材料１２４は、単結晶粒構造組成であり、公称重量百分率で、約７．５％のコバルト、約７．５％のクロム、約６．５％のタンタル、約６．２％のアルミニウム、約５．０％のタングステン、約３．０％のレニウム、約１．５％のモリブデン、約０．１５％のハフニウム、約０．０５％の炭素、約０．００４％のホウ素、約０．００２％から約０．０３％のイットリウム、および残りのニッケルによって特徴付けられている。
【００２０】
別の例では、改質材料１２４は、等軸粒構造組成であり、公称重量百分率で、約８．０％から約８．７％のＣｒ、約９％から約１０％のＣｏ、約５．２５％から約５．７５％のＡｌ、約０．９％までの（例えば、約０．６％から約０．９％の）Ｔｉ、約９．３％から約９．７％のＷ、約０．６％までの（例えば、約０．４％から約０．６％の）Ｍｏ、約２．８％から約３．３％のＴａ、約１．３％から約１．７％の間のＨｆ、約０．１％までの（例えば、約０．０７％から約０．１％の間の）Ｃ、約０．０２％までの（例えば、約０．００５％から約０．０２％の）Ｚｒ、約０．０２％までの（例えば、約０．０１％から約０．０２％の）Ｂ、約０．２％までのＦｅ、約０．１２％までのＳｉ、約０．１％までのＭｎ、約０．１％までのＣｕ、約０．０１％までのＰ、約０．００４％までのＳ、約０．１％までのＮｂ、および残りのニッケルによって特徴付けられている。
【００２１】
機械加工領域１１５への改質材料１２４の挿入（ステップ１４０）に続いて、改質材料１２４は、物品１０１内で固定される（ステップ１５０）。改質材料１２４の固定（ステップ１５０）は、ろう付け、溶接、摩擦溶接、レーザー溶接、またはそれらの組み合わせを含むが、これらに限定されない。一実施形態では、ろう付けは、改質材料１２４と物品１０１との間の機械加工領域１１５に任意の適切な充填材料を配置することと、充填材料の融解温度より高いが基礎材料１０９の融点よりも低い温度に物品１０１および改質材料１２４を加熱することとを、含む。別の実施形態では、充填材料は、重量組成で、約１４％のＣｒ、約９％のＣｏ、約４％のＡｌ、約２．５％のＢ、および残りのニッケルを、有している。一実施形態において、充填材料は、重量組成で、約１３％から約１５％のＣｒ、約９％から約１１％のＣｏ、約３．２％から約３．８％のＡｌ、約２．２％から約２．８％のＴａ、約２．５％から約３．０％のＢ、約０．１０までの（存在するかまたは存在しない）Ｙ、付随的な不純物、および残りのＮｉを有している。別の実施形態では、ろう付けは、真空中で行われ、約１５分から約３０分の間、約２１２５°Ｆから約２１７５°Ｆの間で加熱することと、その後、約２時間から約４時間の間、約１９７５°Ｆから約２０２５°Ｆの間で発散させることとを、含む。これらの材料は、例示である。充填材料の選択が、基礎材料１０９に依存しており、基板材料／基礎材料に対するろう付けパラメータを順番に決定するであろうことが、理解されるだろう。
【００２２】
一実施形態では、改質材料１２４は、機械加工領域１１５に対応した形状を有する栓１２５である。例えば、別の実施形態において、栓１２５は、機械加工領域１１５の円錐形状に対応した円錐形状を有している。円錐形の形状を有する機械加工領域１１５は、対応する形状を有する栓１２５の優れた機械的保持を提供する。一実施形態において、栓１２５は、機械加工領域１１５内で摩擦溶接される。摩擦溶接は、物品１０１内で栓１２５を固定する（ステップ１５０）熱を発生させるために、物品１０１に対して栓１２５を回転させることを含む。摩擦溶接中に、円錐形の形状を有する機械加工領域１１５は、円筒形の形状と比べて、入熱量を減少させる。
【００２３】
改質材料１２４の固定（ステップ１５０）の後、改質材料１２４の機械加工（ステップ１６０）は、物品１０１の現在の形状とぴったり重なる表面を形成するか、改質材料１２４および物品１０１を再形成する。物品１０１の場合、これは、改質部品への空気力学を復元する。物品１０１は、その後検査され（ステップ１７０）、コーティング１０８は、その後基礎材料１０９にわたって再塗布される（ステップ１８０）。
【００２４】
コーティング１０８は、任意の適切なコーティング方法を使用して、再塗布される（ステップ１８０）。この任意の適切なコーティング方法は、蒸着、スラリー析出、または任意の溶射プロセスを含むが、これらに限らない。任意の溶射プロセスは、高速酸素燃料溶射（ＨＶＯＦ）、高速空気溶射（ＨＶＡＦ）、真空プラズマ溶射（ＶＰＳ）、大気プラズマ溶射（ＡＰＳ）、イオンプラズマ蒸着（ＩＰＤ）、電子ビーム物理蒸着（ＥＢＰＶＤ）、コールドスプレー、またはそれらの組み合わせを含む。コーティング１０８は、任意の適当な材料であり、例えば、ＭＣｒＡｌＸ、ＮｉＡｌ、ＰｔＡｌ、ＰｔＮｉＡｌ、またはそれらの組み合わせであるが、これらに限らない。ＭＣｒＡｌＸは、鉄、ニッケル、コバルトの１つまたは組み合わせから選択される合金である。Ｃｒは、クロムであり、Ａｌは、アルミニウムであり、Ｘは、固溶体強化剤、Ｙ、Ｔｃ、Ｔａ、Ｒｅ、Ｍｏ、およびＷからなるガンマプライム形成剤、Ｂ、Ｃ、Ｈｆ、Ｚｒ、およびそれらの組み合わせからなる粒界強化剤、の群から選択される１つの元素である。
【００２５】
一実施形態では、機械加工により領域１０５を除去すること（ステップ１３０）は、物品１０１内で伸びる内部冷却孔を露出させる。別の実施形態では、挿入すること（ステップ１４０）、および機械加工領域１１５内で改質材料１２４を固定すること（ステップ１５０）は、内部冷却孔を覆うおよび／または閉じてもよい。さらなる実施形態では、内部冷却孔は、冷却空気が内部冷却孔を通って流れることを可能にする改質材料１２４を通って穿つこと（ステップ１９０）により、復元されている。内部冷却孔は、栓１２５の固定（ステップ１５０）によって覆われおよび／または閉じられており、物品１０１の改質部分への冷却空気の流れを復元する。穿つこと（ステップ１９０）は、成形管電解加工（ＳＴＥＭ）、放電加工（ＥＤＭ）、またはそれらの組み合わせを含むが、これらに限らない。穿つこと（ステップ１９０）は、コーティング１０８が再塗布される前または後のどちらかに行われる。一実施形態では、物品１０１は、内部冷却孔を備えておらず、穿つこと（ステップ１９０）は実行されない。
【００２６】
一実施形態では、領域１０５は、物品１０１の増大した応力領域である。増大した応力領域は、応力にさらされており、この応力は、例えば、増大した温度、増大した圧力、有害な空中浮遊粒子、またはそれらの組み合わせであるが、これらに限らない。例えば、一実施形態では、領域１０５は、翼の吸引側１０８で、バケット１０２とシュラウド１０３との間の隅肉１０６に設置されている。隅肉１０６は、バケット１０２にシュラウド１０３を取付けており、溶接材料または熱影響部（ＨＡＺ）材料を備えている。溶接材料または熱影響部（ＨＡＺ）材料は、異なる特性を持っていてもよいため、翼と比べて、さらに増大した損傷を経験するかもしれない。別の実施形態では、領域１０５は、隅肉１０６内に設置されている場合、改質材料１２４の機械加工（ステップ１６０）は、隅肉１０６の機械加工を含んでもよく、隅肉１０６を再形成し、隅肉１０６と改質材料１２４との間に面一（ｆｌｕｓｈ  ｓｕｒｆａｃｅ）を形成する。さらなる実施形態では、隅肉１０６の再形成は、隅肉１０６の半径を増大させてもよい。隅肉１０６の増大した半径は、物品１０１の応力耐性を向上させることができる。本明細書で使用される応力耐性は、増大した応力領域を形成することなく、応力に耐えるための増大した能力を意味する。
【００２７】
本発明が好ましい実施形態を参照して説明されているが、本発明の範囲から逸脱することなく、様々な変更がなされてもよく、均等物がこれらの要素と置換されてもよいことは、当業者によって理解されるであろう。加えて、多くの改変が、本発明の教示に対して、その本質的な範囲から逸脱することなく、特定の状況または材料を適用するようになされてもよい。したがって、本発明は、本発明を実施するための最良の形態として開示されている特定の実施形態に限定されるものではなく、本発明は、添付の特許請求の範囲内に入る全ての実施形態を含むであろうことが、意図されている。
【符号の説明】
【００２８】
１００  改質プロセス
１０１  物品
１０２  バケット
１０３  シュラウド
１０５  領域
１０６  隅肉
１０８  コーティング
１０９  基礎材料
１１０  コーティングを除去する
１１５  機械加工領域
１２０  領域を設置する
１２４  改質材料
１２５  栓
１３０  領域を除去する
１４０  栓を挿入する
１５０  栓を固定する
１６０  平らな輪郭を形成するように栓を機械加工する
１７０  改質部分を検査する
１８０  コーティングを再形成する
１９０  随意に冷却孔を機械加工する
【図１】
2015055248.tif 000003
【図２】
2015055248.tif 000004
【図３】
2015055248.tif 000005
【図４】
2015055248.tif 000006
【図５】
2015055248.tif 000007
【外国語明細書】
2015055248000001.pdf